Brevet FR3041627A1 (20170331)
REVENDICATIONS1/ - Composé minéral synthétique, dit mica synthétique, répondant à la formule (I) suivante : Ar (SixGei,)4Mz 010 (OH)2 (I) dans laquelle : - A désigne au moins un cation monovalent d'un élément métallique, A ayant pour formule Liw(i)Na,(2) K,(3)Rb,(4)Cs,(5) ; Li désignant le lithium, Na désignant le sodium, K désignant le potassium, Rb désignant le rubidium, Cs désignant le césium et chaque w(i) représentant un nombre réel de l'intervalle [0 ; 1], tel que EL w(i) = 1, - t est un nombre réel de l'intervalle [0,3 ; 1], - Si désigne le silicium, - Ge désigne le germanium, - x est un nombre réel de l'intervalle [0 ; 1], - M désigne au moins un métal divalent ayant pour formule Mgy(/)Coy(2) Zny(3)Cuy(4)Mny(5)Fey(6)Niy(7)Cry(8) ; Mg désignant le magnésium, Co désignant le cobalt, Zn désignant le zinc, Cu désignant le cuivre, Mn désignant le manganèse, Fe désignant le fer, Ni désignant le nickel et Cr désignant le chrome ; 8 chaque y(i) représentant un nombre réel de l'intervalle [0 ; 1], tel que y(i) 1, - z est un nombre réel de l'intervalle [2,50 ; 2,85], - t + 2z est un nombre réel de l'intervalle [5,3 ; 6,0], - O désigne l'oxygène, et - H désigne l'hydrogène. 2/ - Composé selon la revendication 1, caractérisé en ce que y(3) est différent de\n<CLM>\1\t3/ - Composé selon l'une des revendications 1 ou 2, caractérisé en ce que dans la formule (I), A désigne le potassium. 4/ - Composé selon l'une des revendications 1 à 3, caractérisé en ce qu'il présente, en diffraction des rayons X, au moins une raie de 3041627 38 diffraction caractéristique d'un plan (001) situé à une distance comprise entre 9,70À et 10,30À. 5/ - Composé selon l'une des revendications 1 à 4, caractérisé en ce qu'il s'organise selon une structure solide formée de feuillets 5 séparés les uns des autres par au moins un espace, dit espace interfoliaire, chaque cation A étant disposé dans lesdits espaces interfoliaires. 6/ - Composition comprenant au moins un composé selon l'une des revendications 1 à\n<CLM>\1\t7/ - Composition selon la revendication 6, caractérisée en ce 10 qu'elle est exempte de fer. 8/ - Composition selon l'une des revendications 6 ou 7, caractérisée en ce qu'elle est exempte d'aluminium. 9/ - Composition selon l'une des revendications 6 à 8, caractérisée en ce qu'elle est exempte de fluor. 15 10/ - Composition selon l'une des revendications 6 à 9, caractérisée en ce qu'elle est de couleur blanche. 11/ - Composition selon l'une des revendications 6 à 10, caractérisée en ce qu'elle comprend des particules dudit composé présentant une taille moyenne comprise entre lOnm et 400nm, telle qu'observée par microscopie 20 électronique. 12/ - Procédé de préparation d'un composé de formule (I) suivante : Ar (SixGei-x)4 Mz 010 (OH)2 (I) dans laquelle : 25 - A désigne au moins un cation monovalent d'un élément métallique, A ayant pour formule Liw(i)Na,(2) K,(3)Rb,(4)Cs,(5) ; Li désignant le lithium, Na désignant le sodium, K désignant le potassium, Rb désignant le rubidium, Cs désignant le césium et chaque w(i) représentant un nombre réel de l'intervalle [0 ; 1], tel que EL w(i) = 1, - t est un nombre réel de l'intervalle [0,3 ; 1], - Si désigne le silicium, 3041627 39 - Ge désigne le germanium, - x est un nombre réel de l'intervalle [0 ; 1], - M désigne au moins un métal divalent ayant pour formule Mgy(/)Coy(2) Zny(3)Cuy(4)Mny(5) Fey(6)Niy(7)Cry(8) ; Mg désignant le magnésium, 5 Co désignant le cobalt, Zn désignant le zinc, Cu désignant le cuivre, Mn désignant le manganèse, Fe désignant le fer, Ni désignant le nickel et Cr désignant le chrome ; 8 chaque y(i) représentant un nombre réel de l'intervalle [0 ; 1], tel que 1 y(i) =1, t-i - z est un nombre réel de l'intervalle [2,50 ; 2,85], - t + 2z est un nombre réel de l'intervalle [5,3 ; 6,0], 10 - O désigne l'oxygène, et - H désigne l'hydrogène, procédé dans lequel : - on prépare un gel précurseur dudit composé de formule (I), par une réaction de co-précipitation entre : 15 o au moins une source d'au moins un élément chimique choisi dans le groupe formé du silicium et du germanium, ladite source dudit élément chimique choisi dans le groupe formé du silicium et du germanium étant choisie dans le groupe formé du métasilicate de potassium et du métagermanate de potassium, 20 o au moins un sel métallique dudit métal divalent M, o la proportion molaire (Si,Gei,)/M au cours de la préparation dudit gel précurseur est comprise dans l'intervalle [2/1,425 ; 1,6], - on ajoute audit gel précurseur au moins un hydroxyde de formule AOH de façon à ce que la proportion molaire de A/M soit au moins égale à t/z, 25 - on réalise un traitement solvothermal dudit gel précurseur à une température comprise entre 300°C et 600°C. 13/ - Procédé selon la revendication 12, caractérisé en ce que, préalablement audit traitement solvothermal et consécutivement à la précipitation dudit gel précurseur, on lave ledit gel précurseur avec un fluide de rinçage, en 30 particulier avec de l'eau. 3041627 40 14/ - Procédé selon l'une des revendications 12 ou 13, caractérisé en ce qu'on réalise ledit traitement solvothermal en continu. 15/ - Procédé selon l'une des revendications 12 à 14, caractérisé en ce qu'on réalise ledit traitement solvothermal en milieu aqueux. 5 16/ - Procédé selon l'une des revendications 12 à 15, caractérisé en ce qu'après ledit traitement solvothermal, on réalise un traitement thermique anhydre à une température comprise entre 500°C et 600°C.